반면 , 비 교예 1 은 Si 함량 이 과다 하 여 냉각 시 페라이트 탈탄 층 이 형성 되 었 다 . 비 교예 2 는 식 ( 1 ) 의 값 이 0 . 77 미만 으로 1 , 700 MPa 이상 의 목표 강도 를 확보 하 지 못하 였 다 . 비 교예 3 은 식 ( 1 ) 의 값 이 0 . 77 이상 0 . 83 이 하 였으나 , Cr 함량 이 본 발명 에서 한정 하 는 범위 를 벗어나 1 , 700 MPa 이상 의 목표 강도 를 확보 하 지 못하 였으며 , 단면 감소 율 ( RA ) 이 35 % 보다 적 었 다 .